(57)【要約】【課題】液体中に存在するペプチドグリカンの除去性能に優れた新たなペプチドグリカン除去剤と、この除去剤を用いたペプチドグリカン除去方法を提供する。【解決手段】ペプチドグリカン除去剤は、ペプチドグリカンを吸着する有効成分として、ハイドロキシアパタイトとリン酸三カルシウムのいずれか一方または両方を含有するリン酸カルシウム系セラミックス，酸化チタンのいずれか一方または両方を含有する。このような有効成分を所定の容器に充填し、この容器にペプチドグリカンを含有する液体を通液循環させることにより、この液体に含まれるペプチドグリカンを減少させる。酸化チタンを用いる場合には、紫外線を含む光の照射下でこの処理を行うことが好ましい。【選択図】なし【特許請求の範囲】
【請求項１】
ペプチドグリカンを吸着する有効成分が、ハイドロキシアパタイトとリン酸三カルシウムのいずれか一方または両方を含有するリン酸カルシウム系セラミックスであることを特徴とするペプチドグリカン除去剤。
【請求項２】
粒径が１００μｍ以上２ｍｍ以下の粒状物であることを特徴とする請求項１に記載のペプチドグリカン除去剤。
【請求項３】
ハイドロキシアパタイト、ハイドロキシアパタイトとリン酸三カルシウムのいずれか一方または両方を含有するリン酸カルシウム系セラミックスを所定の容器に充填し、この容器にペプチドグリカンを含有する液体を通液循環させることにより、この液体に含まれるペプチドグリカンを減少させることを特徴とするペプチドグリカン除去方法。
【請求項４】
ペプチドグリカンを含む液体から該ペプチドグリカンを除去する有効成分として酸化チタンを含有することを特徴とするペプチドグリカン除去剤。
【請求項５】
粒径が１００μｍ以上２ｍｍ以下の粒状物であることを特徴とする請求項４に記載のペプチドグリカン除去剤。
【請求項６】
紫外線を含む光の照射下において、ペプチドグリカンを含有する液体を酸化チタンと接触させることにより、この液体に含まれるペプチドグリカンを減少させることを特徴とするペプチドグリカン除去方法。
【発明の詳細な説明】
【技術分野】
【０００１】
本発明は、ペプチドグリカンを含む液体からペプチドグリカンを除去するため除去剤および除去方法に関する。
【背景技術】
【０００２】
ペプチドグリカンはムレインとしても知られ、真正細菌の細胞膜の外側に層を形成する細胞壁の主要物質である。ペプチドグリカンは、細胞質の浸透圧に対する耐久性を与え、細胞の形態、強度を保持する等、細胞壁の構造上、重要な役割を果たしている。
【０００３】
ペプチドグリカン層の厚さは、グラム陰性菌では７〜８ｎｍであるのに対し、グラム陽性菌では２０〜８０ｎｍある。そのため、ペプチドグリカンは、グラム陰性菌では乾燥重量の１０％〜２０％を占めるに止まるが、グラム陽性菌では４０〜９５％を占めている。
【０００４】
ペプチドグリカンはそれ自身で種々の生物活性を持ち、ショックや関節炎を引き起こす。また単独でサイトカイン産生亢進などの生物活性があるといわれている。したがって、血液中に侵入した場合には上記のごとくショックや関節炎など重篤な状態に陥る可能性がある。さらに、ペプチドグリカンがエンドトキシンと共存している場合、両者が相乗的に作用し、より重篤な状態に陥る可能性があることが指摘されている。
【０００５】
また、人工血液透析の分野では、透析液中にペプチドグリカンが混入した場合、患者血液に同様のことが起こる可能性が指摘されている。そのため、ペプチドグリカンを透析液から除去するための研究、開発が進められている。その例として、アミノ基を有する水不溶性多孔質材料（例えば、特許文献１参照）が提案されているが、安全性に優れ、しかも安価な新規材料の開発と実用化が、引き続き望まれている。
【特許文献１】特開２００１−２１９０６２号公報（段落［０００６］〜［００１０］等）
【発明の開示】
【発明が解決しようとする課題】
【０００６】
本発明はかかる事情に鑑みてなされたものであり、液体中に存在するペプチドグリカンの除去性能に優れた新たなペプチドグリカン除去剤と、この除去剤を用いたペプチドグリカン除去方法を提供することを目的とする。
【課題を解決するための手段】
【０００７】
第１発明は、ペプチドグリカンを吸着除去する有効成分が、ハイドロキシアパタイトとリン酸三カルシウムのいずれか一方または両方を含有するリン酸カルシウム系セラミックスであることを特徴とするペプチドグリカン除去剤を提供する。
【０００８】
第２発明は、ハイドロキシアパタイトとリン酸三カルシウムのいずれか一方または両方を含有するリン酸カルシウム系セラミックスを所定の容器に充填し、この容器にペプチドグリカンを含有する液体を通液循環させることにより、この液体に含まれるペプチドグリカンを減少させることを特徴とするペプチドグリカン除去方法を提供する。
【０００９】
第３発明は、ペプチドグリカンを含む液体から該ペプチドグリカンを除去する有効成分として酸化チタンを含有することを特徴とするペプチドグリカン除去剤を提供する。
【００１０】
第４発明は、紫外線を含む光の照射下において、ペプチドグリカンを含有する液体を酸化チタンと接触させることにより、この液体に含まれるペプチドグリカンを減少させることを特徴とするペプチドグリカン除去方法を提供する。
【発明の効果】
【００１１】
本発明によれば、液体中のペプチドグリカンを高い効率で除去することができる。また、本発明に係る除去剤は、化学的にも安定であり、しかも安価であるという利点もある。
【発明を実施するための最良の形態】
【００１２】
第１のペプチドグリカン除去剤は、液体に含まれるペプチドグリカンを吸着して除去する有効成分としてハイドロキシアパタイトとリン酸三カルシウムのいずれか一方または両方を含む。このハイドロキシアパタイトとリン酸三カルシウムは、ペプチドグリカンを含む液体と接触させると、この液体に含まれるペプチドグリカンを減少させる。
【００１３】
ペプチドグリカン除去剤は、それ全体が、ハイドロキシアパタイトとリン酸三カルシウムのいずれか一方または両方を含有するリン酸カルシウム系セラミックスで構成されていてもよいし、所定の担体（例えば、アルミナ等の耐食性に優れたセラミックス）に、ハイドロキシアパタイトとリン酸三カルシウムのいずれか一方または両方を含有するリン酸カルシウム系セラミックスが担持された構造であってもよい。液体には、水、緩衝液だけでなく体液が含まれる。また、体液とは、血液，血漿，血清，腹水，リンパ液，関節内液およびこれらから得られた分画成分、ならびにその他の生体由来の液体成分をいう。
【００１４】
このペプチドグリカン除去剤は、１０００℃〜１３００℃で焼成されたものであることが好ましい。焼成温度が１０００℃未満の場合には、ハイドロキシアパタイトとリン酸三カルシウムは強度が小さいために、液体と接触している間に破壊するおそれがあり、また、構成粒子が脱粒して液体に混ざってしまうおそれがある。一方、焼成温度を１３００℃超とすると、ハイドロキシアパタイトが分解して、所望の吸着性能が得られなくなる。また、焼成温度が１１００℃を超えると、比表面積の減少が顕著に現れるようになり、吸着性能が低下してしまうので、より好ましい焼成温度は１０００℃以上１１００℃以下である。
【００１５】
なお、ハイドロキシアパタイトとリン酸三カルシウムのいずれか一方または両方を含むリン酸カルシウム系セラミックスを担体に担持させる場合には、上述したハイドロキシアパタイトの熱処理温度条件に加えて、ハイドロキシアパタイトが担体から脱落しないように、担持条件を設定する。
【００１６】
ハイドロキシアパタイトにペプチドグリカンを含む液体を接触させる方法には、所謂、バッチ式と循環（灌流）式とがある。バッチ式では、通液性素材からなる容器等にペプチドグリカン除去剤を充填してその容器をタンクにセットし、ペプチドグリカンを含む一定量の液体をこのタンクに供給し、その液体を所定時間撹拌することにより、液体と、ハイドロキシアパタイトとリン酸三カルシウムのいずれか一方または両方を含むリン酸カルシウム系セラミックスとを接触させる。一方、循環式では、ペプチドグリカン除去剤が収容されたカラム等の容器にペプチドグリカンを含有する液体を流通させることにより、ハイドロキシアパタイトとリン酸三カルシウムのいずれか一方または両方を含むリン酸カルシウム系セラミックスに液体を接触させ、この容器から排出される液体を循環させて再び容器に通してハイドロキシアパタイトに液体を再接触させる処理を所定時間行う。後述する実施例に示すように、好ましくは循環式を用いることにより、短時間でペプチドグリカンを除去することができ、効率的である。
【００１７】
ペプチドグリカン除去剤の形状は、このようにハイドロキシアパタイトとリン酸三カルシウムのいずれか一方または両方を含むリン酸カルシウム系セラミックスにペプチドグリカンを含有する液体を接触させることができればよいので、微粒子状，粉末状，顆粒状（これらは粒径が大きくなっていく順序である）であってもよいし、ペレット状や不定形塊状であってもよい。
【００１８】
上述したバッチ式と循環式のいずれの場合でも、微粒子状および粉末状のペプチドグリカン除去剤は、液体へ分散を回避するための手段または液体に分散させた後に分離回収する手段を設けることが必要となる。
【００１９】
循環式を用いる場合には、ペプチドグリカン除去剤をカラム等の容器に充填する必要があるが、その際に所望の吸着性能を確保しながら、液循環の圧力損失が大きくならないようにするために、粒径が１００μｍ以上２ｍｍ以下の顆粒状のものであって、比表面積ができるだけ大きいものを用いることが好ましい。このような形態のペプチドグリカン除去剤は、バッチ式にも好適に用いることができる。
【００２０】
なお、循環式を用いる場合、ペプチドグリカン除去剤として柱状多孔質焼結体を用いることもできる。その場合、柱状多孔質焼結体の長手方向の一端から他端へ液体が通過する構成とすればよい。柱状多孔質焼結体の長さ、平均気孔径、気孔率は、許容される圧力損失と所望される吸着性能を考慮して決定すればよい。同様に、板状多孔質焼結体を用い、その厚さ方向に液体が通過する構成とすることもできる。
【００２１】
第２のペプチドグリカン除去剤は酸化チタンを含む。このペプチドグリカン除去剤は酸化チタンの単一組成物でもよいし、所定の担体に酸化チタンが担持された構造であってもよい。ペプチドグリカンを含む液体に酸化チタンを接触させることにより、液体に含まれるペプチドグリカンを減少させることができる。なお、ペプチドグリカン除去剤は、酸化チタンとハイドロキシアパタイトをともに含有していてもよい。
【００２２】
酸化チタンによるペプチドグリカン除去機構には、吸着機構と分解機構とがある。前者の吸着機構によりペプチドグリカンを除去する場合、酸化チタンは、アナターゼ型とルチル型のいずれであってもよく、比表面積の大きい材料が好適である。
【００２３】
これに対し、後者の分解機構は、紫外線（ＵＶ）を含む光が照射されている状態において顕著に現れる。逆に言えば、ＵＶを含む光の照射下において分解機構が発現する酸化チタンは光触媒活性を示すものであり、好ましくはアナターゼ型酸化チタンである。なお、酸化チタンを含むペプチドグリカン除去剤では、ＵＶ照射下においては、分解機構と吸着機構とが同時に発現しているものと考えられる。
【００２４】
酸化チタンの光触媒活性を利用する場合の光源としては、所謂、ブラックライト（ＵＶライト）が好適に用いられるが、その他にも、光触媒活性を発現させる波長のＵＶを含む光を放射するライト（例えば、高輝度水銀灯，ハロゲンランプ等）を用いることもできる。このような光源の設置場所は、酸化チタンに光を照射することができる場所であれば、酸化チタンが収容された容器の内部，外部を問わない。
【００２５】
酸化チタンにペプチドグリカンを含有する液体を接触させる方法は、先に説明したリン酸カルシウム系セラミックスを含むペプチドグリカン除去剤と同様に、バッチ式と循環式とがある。このうち循環式を用いると、短時間でペプチドグリカンを除去することができ、好ましい。なお、バッチ式，循環式を問わず、酸化チタンにＵＶを照射して、上述した分解機構を発現させることができる。
【００２６】
酸化チタンは、体液に接触させて使用する場合には、その生体適合性を高めるために、非酸化性雰囲気下で熱処理されたものを用いることが好ましい。特に、血漿中のペプチドグリカンを除去する場合には、有用なアルブミンの吸着を抑制する観点から、水素雰囲気等の還元雰囲気下で熱処理された酸化チタン粒子を用いることが好ましい。このような有用物質の吸着除去を考慮しなくてもよい場合には、焼成雰囲気の調整は必須ではない。
【００２７】
酸化チタンを含むペプチドグリカン除去剤は、３００℃〜１２００℃の温度範囲内で焼成されていることが好ましい。焼成温度が３００℃未満の場合には、酸化チタンの強度が小さいために、構成粒子が脱粒して液体に混ざってしまうおそれがある。一方、焼成温度を１２００℃超とすると、比表面積が小さくなって所望の吸着性能が得られなくなり、またルチル型結晶相となるために光触媒活性を利用した分解機構を実質的に用いることができなくなる。そのため、光触媒活性を利用する場合、アナターゼ型酸化チタンを用い、その焼成温度は、ルチル型への結晶相転位が起こり難い８００℃以下とすることがより好ましく、その場合には、焼成による比表面積の減少も抑制することができる。
【００２８】
酸化チタンを含むペプチドグリカン除去剤の形状については、ハイドロキシアパタイトを含むペプチドグリカン除去剤の形状と同様に、制限はないが、微粒子や粉体では液体への拡散を防止する必要や、循環式に用いた場合に圧力損失が大きくなるという問題がある。そのため、酸化チタンを含むペプチドグリカン除去剤についても、粒径が１００μｍ以上２ｍｍ以下の顆粒状のものであって、比表面積が大きいものが好適に用いられる。
【００２９】
次に、本発明について、実施例と比較例によりさらに詳細に説明するが、本発明はこの実施例により制限されるものではない
【実施例】
【００３０】
［実施例１，２］
水酸化カルシウムとリン酸を原料として湿式法にて合成したハイドロキシアパタイトとリン酸三カルシウムをそれぞれ８００℃で仮焼，粉砕後、１００μｍの篩で通篩し、粒径が１００μｍ以下のハイドロキシアパタイト粉とリン酸三カルシウム粉を得た。このハイドロキシアパタイト粉とリン酸三カルシウム粉それぞれにイオン交換水を添加，乾燥後、１０００℃で２時間焼成したものを、粉砕，通篩して、粒径が１ｍｍ〜２ｍｍのハイドロキシアパタイト顆粒とリン酸三カルシウム顆粒とを得た。このハイドロキシアパタイト顆粒とリン酸三カルシウム顆粒をそれぞれイオン交換水で洗浄，乾燥した後、γ線滅菌済み試験管（ベクトンデッキンソン社製）に別々に０．２ｇ充填した。ここで、ハイドロキシアパタイト顆粒を用いたものを実施例１とし、リン酸三カルシウム顆粒を用いたものを実施例２とする。
【００３１】
ペプチドグリカン（Staphylococcus aureus由来）を、約２６ｎｇ／ｍｌの濃度になるように注射用蒸留水（大塚製薬製）で溶解，希釈し、ペプチドグリカン水溶液を作製した。このペプチドグリカン水溶液をハイドロキシアパタイト顆粒とリン酸三カルシウム顆粒がそれぞれ別々に充填されている試験管に１ｍｌ添加し、１０℃，１００ｒｐｍで２時間振盪処理した。この振盪処理後、上清中のペプチドグリカン濃度を、ＳＬＰ試薬（和光純薬工業（株）製）を用いて測定した。
【００３２】
［比較例１］
実施例１と同様にしてペプチドグリカン水溶液を作製した。このペプチドグリカン水溶液をγ線滅菌済み試験管に１ｍｌ添加し、１０℃，１００ｒｐｍで２時間振盪処理した。この振盪処理後、上清中のペプチドグリカン濃度を、ＳＬＰ試薬を用いて測定した。
【００３３】
［実施例１，２と比較例１の試験結果］
ペプチドグリカン含有率を“ペプチドグリカン含有率＝（一定時間振盪後のペプチドグリカン濃度）／（初期ペプチドグリカン濃度）”と定義し、この式に実施例１，２と比較例１で測定したペプチドグリカン濃度を適用することにより、振盪処理後のペプチドグリカン含有率を求めた。
【００３４】
その結果を図１に示す。この図１から明らかなように、試験管にハイドロキシアパタイト顆粒を充填した実施例１と、試験管にリン酸三カルシウム顆粒を充填した実施例２と、充填しない比較例１とを比較すると、実施例１と実施例２ではペプチドグリカン含有率が大きく減少しており、ペプチドグリカンがハイドロキシアパタイト，リン酸三カルシウムに吸着されて除去されたことが確認された。
【００３５】
［実施例３］
上記実施例１で作製した粒径が１ｍｍ〜２ｍｍのハイドロキシアパタイト顆粒をイオン交換水で洗浄，乾燥した後、φ１８ｍｍカラム（容積約１５ｍｌ）に充填した。また、実施例１と同様にしてペプチドグリカン水溶液を作製した。このペプチドグリカン水溶液５０ｍｌを、前記のカラムに約２０ｍｌ／分の流量で通液，循環（灌流）し、一定時間経過後のペプチドグリカン濃度を、ＳＬＰ試薬を用いて測定した。
【００３６】
［比較例２］
実施例１と同様にしてペプチドグリカン水溶液を作製した。このペプチドグリカン水溶液５０ｍｌを、φ１８ｍｍカラム（体積約１５ｍｌで充填剤なし）に約２０ｍｌ／分の流量で通液、循環し、一定時間経過後のペプチドグリカン濃度を、ＳＬＰ試薬を用いて測定した。
【００３７】
［実施例３と比較例２の試験結果］
ペプチドグリカン含有率を“ペプチドグリカン含有率＝（一定時間灌流後のペプチドグリカン濃度）／（初期ペプチドグリカン濃度）”と定義し、この式に実施例３と比較例２で測定したペプチドグリカン濃度を適用して、一定時間経過後のペプチドグリカン含有率を求めた。
【００３８】
その結果を図２に示す。この図２から明らかなように、ハイドロキシアパタイトを充填した実施例２と充填しない比較例２とを比較すると、実施例２ではペプチドグリカン含有率が大きく減少しており、ペプチドグリカンがハイドロキシアパタイトに吸着されて除去されたことが確認された。また、実施例１と実施例３とを比較すると、循環式処理による実施例３の方が短時間で多くのペプチドグリカンが除去されていることがわかり、除去効率が高いことが確認された。
【００３９】
［実施例４］
酸化チタン粉末（ＴＡＦ１５００Ｊ；富士チタン工業製）１５０ｇと水３００ｇをポットに入れ、樹脂ボールを用いて、ポットミルにてスラリーを調製した。このスラリーを室温乾燥し、得られた酸化チタン塊を、大気中で２００℃／ｈｒで昇温し、７００℃で２時間保持した。この熱処理により得られた焼結体を粉砕，分級し、粒径０．５ｍｍ〜１．２ｍｍの酸化チタン顆粒を得た。さらに、この酸化チタン顆粒を水素雰囲気下、２００℃／ｈｒで昇温し、７００℃で２時間保持した。この還元雰囲気での熱処理により得られた酸化チタン顆粒をイオン交換水で洗浄，乾燥した後、γ線滅菌済み試験管（ベクトンデッキンソン社製）に、０．２ｇ充填した。
【００４０】
実施例１と同様にしてペプチドグリカン水溶液を作製した。このペプチドグリカン水溶液を酸化チタン顆粒が充填されている試験管に１ｍｌ添加し、１０℃，１００ｒｐｍで２時間振盪処理した。この振盪処理後、上清中のペプチドグリカン濃度を、ＳＬＰ試薬を用いて測定した。
【００４１】
［比較例３］
比較例３は上述した比較例１と同じ条件とし、振盪処理を実施例４の試験管と同時に行った。
【００４２】
［実施例４と比較例３の試験結果］
上記実施例１と比較例１においてペプチドグリカン含有率を求めるために定義した式を用い、実施例４と比較例３の振盪試験後のペプチドグリカン含有率を求めた。
【００４３】
その結果を図３に示す。この図３から明らかなように、試験管に酸化チタンを充填した実施例４と充填しない比較例３とを比較すると、実施例４ではペプチドグリカン含有率が大きく減少していることが確認された。実施例４では、酸化チタンにＵＶを照射しておらず、そのため、ペプチドグリカンが酸化チタンに吸着されて除去されたものと考えられた。
【００４４】
［実施例５］
実施例４で作製した粒径０．５ｍｍ〜１．２ｍｍの酸化チタン顆粒（水素雰囲気での熱処理済み）をイオン交換水で洗浄，乾燥した後、γ線滅菌済み試験管（ベクトンデッキンソン社製）に０．２ｇ充填した。また、実施例１と同様にしてペプチドグリカン水溶液を作製した。このペプチドグリカン水溶液を酸化チタン顆粒が充填されている試験管に１ｍｌ添加してこの試験管を静置し、ブラックライト（２０Ｗ×２本）によりＵＶを２時間照射した。このＵＶ照射処理後、上清中のペプチドグリカン濃度を、ＳＬＰ試薬を用いて測定した。
【００４５】
［参考例］
実施例４と同様にして、酸化チタン顆粒０．２ｇとペプチドグリカン水溶液１ｍｌが充填された試験管を準備し、この試験管をアルミ箔で覆った。実施例３のＵＶ照射処理の際に、このアルミ箔で覆った試験管を実施例４の試験管に並べて静置した。つまり、実施例４では酸化チタン顆粒にＵＶが照射されるが、この参考例では酸化チタン顆粒にＵＶは照射されない。ＵＶ処理が終了した時点でアルミ箔を試験管から除去し、上清中のペプチドグリカン濃度を、ＳＬＰ試薬を用いて測定した。
【００４６】
［実施例５と参考例の試験結果］
ペプチドグリカン含有率を“ペプチドグリカン含有率＝一定時間ＵＶ照射後のペプチドグリカン濃度）／（初期ペプチドグリカン濃度）”で定義し、この式に実施例５と参考例で測定したペプチドグリカン濃度を適用することにより、ＵＶ照射後のペプチドグリカン含有率を求めた。
【００４７】
その結果を図４に示す。この図４から明らかなように、試験管の酸化チタン顆粒にＵＶを照射した実施例５では、ＵＶを遮蔽した参考例よりもペプチドグリカン含有率が大きく減少していることが確認された。この結果は、実施例５では、ＵＶ照射によって酸化チタン顆粒に光触媒活性が発現し、これによりペプチドグリカンが分解され、ペプチドグリカン濃度が大きく減少したことによるものと考えられた。なお、参考例でもペプチドグリカン濃度が減少しているのは、酸化チタン顆粒にペプチドグリカンが吸着された結果と考えられる。
【図面の簡単な説明】
【００４８】
【図１】実施例１，２と比較例１のペプチドグリカン含有率変化を示すグラフ。
【図２】実施例3と比較例２のペプチドグリカン含有率変化を示すグラフ。
【図３】実施例４と比較例３のペプチドグリカン含有率変化を示すグラフ。
【図４】実施例５と参考例のペプチドグリカン含有率変化を示すグラフ。
【図１】
2008200253.tif 000002
【図２】
2008200253.tif 000003
【図３】
2008200253.tif 000004
【図４】
2008200253.tif 000005